다음 에 , 상기 한 폴리 우레 아 수지 를 디 클로로에탄 에 분산 시키 고 , 3 당량 의 옥 사릴 디 클라이드 를 도입 하 여 , 60 ℃ 에서 11 시간 동안 환류 시켰 다 ( 폴 리우 레아 에서 폴리 파라 반산 으로 의 전화 반응 ) . 그 결과 , 0 . 3 g 의 매트릭스 고분자 를 얻 었 다 . 얻 어 진 매트릭스 고분자 를 10 질량 % 가 되 도록 NMP 에 용해 시키 고 , 유리 위 에 캐스트 하 여 막 을 얻 었 다 . 얻 어 진 막 의 두께 는 120 μ m 로 황색 의 투명 막 이 었 다 . 이렇게 하 여 실시 예 1 의 고분자 전해질 을 제조 했 다 .